Procédé de dissolution sélective d’or à partir d’un élément contenant de l’or et un platinoïde, le procédé comprenant les étapes suivantes : - fournir un élément comprenant de l’or et un platinoïde choisi parmi le platine, le palladium, le rhodium et le ruthénium, - plonger l’élément dans une solution de liquide ionique comprenant un liquide ionique complexant ayant un anion thiocyanate et éventuellement un liquide ionique additionnel solvant, la concentration en liquide ionique complexant étant supérieure à 0,1mol/L, pour dissoudre sélectivement l’or présent dans l’élément, la dissolution sélective de l’or ayant lieu : - soit en présence d’un oxydant, par exemple un sel de fer, moyennant quoi l’or est dissout, - soit en appliquant un potentiel entre l’élément et une contre-électrode plongée dans la solution de liquide ionique, moyennant quoi l’or est électrodissout et électrodéposé sur la contre-électrode en une étape unitaire. Procédé selon la revendication 1, caractérisé en ce que l’oxydant est du chlorure de fer. Procédé selon l’une des revendications 1 et 2, caractérisé en ce que le support est sous forme particulaire. Procédé selon la revendication 1, caractérisé en ce que le potentiel est compris entre 0,3V et 0,8 V vs Ag + /Ag. Procédé selon l’une quelconque des revendications précédentes, caractérisé en ce que la concentration en liquide ionique complexant est inférieure ou égale à 1mol/L. Procédé selon l’une quelconque des revendications précédentes, caractérisé en ce que la dissolution sélective de l’or a lieu à une température entre 10°C et 150°C, de préférence entre 20°C et 90°C, et encore plus préférentiellement entre 30°C et 80°C, la solution de liquide ionique étant de préférence sous agitation. Procédé selon l’une quelconque des revendications précédentes, caractérisé en ce que le cation du liquide ionique complexant est choisi parmi un pyrrolidinium, un ammonium et un imidazolium, avantageusement un N,N- dialkylimidazolium. Procédé selon l’une quelconque des revendications précédentes, caractérisé en ce que le liquide ionique complexant est le thiocyanate de 1-butyl-3-méthylimidazolium. Procédé selon la revendication précédente, caractérisé en ce que la solution de liquide comprend, en outre, le bis(trifluoromethanesulfonyl)imide de 1-butyl-3-méthylimidazolium. Procédé selon l’une quelconque des revendications précédentes, caractérisé en ce que le platinoïde est du palladium. Procédé selon l’une quelconque des revendications précédentes, caractérisé en ce que l’élément est un déchet d’équipements électrique et électronique, par exemple une carte électronique. Procédé selon l’une quelconque des revendications 1 à 10, caractérisé en ce que l’élément est une boue métallique, par exemple obtenue selon les étapes suivantes : - fournir un déchet d’équipements électrique et électronique, - broyer le déchet d’équipements électrique et électronique afin d’obtenir des particules, - mettre en œuvre une étape de séparation sur les particules pour obtenir d’une part une fraction de métaux non ferreux et d’autre part une fraction de métaux ferreux, - réaliser un traitement pyrométallurgique et/ou hydrométallurgique sur la fraction des métaux non ferreux, moyennant quoi on obtient une boue métallique.